(57)【要約】  本発明は、脂肪族ビスマレイミド化合物をエポキシ樹脂系に用いて、熱老化後の重量損失の低減で測定されるような減少したミクロクラックにより硬化された樹脂系の熱老化性を向上させることである。更に本発明は、未溶解の固体ＢＭＩを有さないが、スラリー化された固体ＢＭＩ粒子を含むＢＭＩ樹脂処方物と同等の機械的性質を維持するＢＭＩ樹脂処方物を提供する。
2008530300.tif 000002
【特許請求の範囲】
【請求項１】
液相及び固相を含んでなる基本樹脂系；基本樹脂系の約２−約２０重量％を形成する液相の脂肪族ＢＭＩ；芳香族ＢＭＩを含んでなる、但し芳香族ＢＭＩは約１−約４５％がスラリー混合温度において固相で存在し且つ基本樹脂処方物の約５０−９０重量％を形成する、熱硬化性ビスマレイミド樹脂系。
【請求項２】
脂肪族ＢＭＩが実質的にモノマーである、請求項１の熱硬化性ビスマレイミド樹脂系。
【請求項３】
熱可塑性物を更に含んでなる、請求項１の熱硬化性ビスマレイミド樹脂系。
【請求項４】
脂肪族ＢＭＩがＨＭＤＡ−ＢＭＩである、請求項１の熱硬化性ビスマレイミド樹脂系。
【請求項５】
禁止剤を更に含んでなる、請求項１の熱硬化性ビスマレイミド樹脂系。
【請求項６】
スラリー混合温度が１４０−１８０°Ｆである、請求項１の熱硬化性ビスマレイミド樹脂系。
【請求項７】
固相芳香族ＢＭＩの約９０−約１００重量％が２０μｍまたはそれ以下の粒径を有する、請求項１の熱硬化性ビスマレイミド樹脂系。
【請求項８】
混合温度において液相だけを含んでなる基本樹脂系；実質的にモノマーである液相の脂肪族ＢＭＩ、を含んでなる、熱硬化性ビスマレイミド樹脂系。
【請求項９】
熱可塑性物約１−約１０重量％を更に含んでなる、請求項１１の熱硬化性ビスマレイミド樹脂系。
【請求項１０】
芳香族ＢＭＩを更に含んでなる、請求項１２の熱硬化性ビスマレイミド樹脂系。
【請求項１１】
脂肪族ＢＭＩ約２−２０重量％；
オレフィン性共反応物約１５−６０重量％；
芳香族ＢＭＩ約２０−８０重量％；
を含んでなる、但し樹脂が約３５０−約６００°Ｆにおける老化に対して改良された安定性を示す、熱硬化性樹脂。
【請求項１２】
熱老化後の重量損失が２．８％未満である、請求項１１の熱硬化性樹脂。
【請求項１３】
触媒を更に含んでなる、請求項１１の熱硬化性樹脂。
【請求項１４】
禁止剤を更に含んでなる、請求項１１の熱硬化性樹脂。
【請求項１５】
流動調整剤を更に含んでなる、請求項１１の熱硬化性樹脂。
【請求項１６】
熱可塑性物約０．５−約２０重量％を更に含んでなる、請求項１１による熱硬化性樹脂。
【請求項１７】
全樹脂改変剤が約３０重量％またはそれ以下である、請求項１１による熱硬化性樹脂。
【請求項１８】
タックが、芳香族ＢＭＩだけを含んでなる同等のＢＭＩ樹脂処方物よりも増大している、請求項１１による熱硬化性樹脂。
【請求項１９】
オレフィン性共反応物が２，２’−ジアリルビスフェノールＡまたはアルケニルフェノキシベンゾフォンである、請求項１１の熱硬化性樹脂。
【請求項２０】
全ＢＭＩ約７０−約８５重量％；
オレフィン性共反応物約１５−約３０重量％
を含んでなる、但し樹脂のＴｇが約５００−７５０°Ｆである、熱硬化性樹脂系。
【発明の詳細な説明】
【技術分野】
【０００１】
本発明は、複雑な且つ多様な高性能複合物用途に使用するためのビスマレイミド（ＢＭＩ）樹脂に関する。好適な具体例において、本発明は、酸化禁止剤（ｏｘｉｄａｔｉｏｎ
ｉｎｈｉｂｉｔｏｒｓ）及び粘度改変剤として液体脂肪族ＢＭＩ、特にヘキサメチレンジアミンビスマレイミド（ＨＭＤＡ−ＢＭＩ）を樹脂に導入することにより改良された熱老化安定性とタック性能を有するＢＭＩの組成物に関する。
【背景技術】
【０００２】
積層ポリマーマトリックス複合物構造体は、多くの用途に広く使用されている。例えば複合物構造は高性能航空宇宙空間での用途の使用量が暫時増加している。しかしながら、これらの用途のいくつかは、複合物の部品製造組み立て（ｐａｒｔ  ｍａｎｕｆａｃｔｕｒｉｎｇ  ｌａｙ−ｕｐ）中に改良されたタックを有するが、最終複合物に対しては高熱耐久性を必要としている。
【０００３】
航空宇宙工業における多くのポリマーマトリックス複合物部品は、エポキシが機械的性質、広い使用温度範囲、及び部品製造の容易さを良好に組み合わせて有するので、エポキシ樹脂を使用している。
【０００４】
しかしながら、極端な環境、例えば高温での用途に使用されるポリマーマトリックス複合物部品は、適切な熱耐久性に欠けている。現在、これらの極端な環境に抗する価格的に有利なポリマーマトリックス複合物部品は存在しない。現在使用されている最も高温のポリマーマトリックス複合物樹脂は、カリフォルニア、アナハイムのサイテック・エンジニアード・マテリアルズ社（Ｃｙｔｅｃ  Ｅｎｇｉｎｅｅｒｅｄ  Ｍａｔｅｒｉａｌｓ  Ｉｎｃ．）からサイコム（ＣＹＣＯＭ（Ｒ））２２３７として売られているＰＭＲ−１５である。このＰＭＲ−１５の開発以来、その使用を制限している過酷な限界を克服するＰＭＲ−１５代替物を発見する研究が精力的に行われてきた。このＰＭＲ−１５の限界は、ミクロクラックと費用のかかる加工にある。ＰＭＲ−１５を使用する際の更なる限界は、それが広範な環境規制を必要とする健康に有害な４，４’−メチレンジアニリン（ＭＤＡ）を含むことである。
【０００５】
航空宇宙の用途がエポキシ樹脂の能力を越える厳しい温度を必要とする場合、ＢＭＩ樹脂はその価格効果、エポキシ樹脂様の加工性、及び高温耐久性のために是認されつつある。現在のＢＭＩ樹脂はより高い使用温度を提供するが、ＰＭＲ−１５ほど高くはない。ＢＭＩ樹脂に基づく複合物は１４９−２３２℃の温度範囲において優秀な機械的性質を持ち、ミクロクラックも環境的な危険もない。例えばサイコム５２５０−４ＢＭＩ樹脂プレプレグは、サイテック・エンジニアード・マテリアルズ社から、高温用航空宇宙一次構造体製造材料として提供されている。しかしながら、そのＴｇはエポキシよりも高いけれど、ＰＭＲ−１５ほど高くなく、且つ多くの高温での用途に不十分である。
【０００６】
ＢＭＩ樹脂は、高温性能を達成するために、２，２’−ジアリルビスフェノールＡ（ＤＡＢＡ）と、芳香族ビスマレイミド，最も特に４，４’−メチレンジアニリンを含むビスマレイミド（ＭＤＡ−ＢＭＩ）との共反応で改変されている。この方法は特許文献１により完全に記述されている。更なるＢＭＩ樹脂は、特許文献２及び３に記述され、更なる固体の未溶解ＭＢＩを含んでいて、増大したタックとドレープ性をもたらす。これらのＢＭＩ樹脂は優れた機械性、特に高温性能、及び複雑な複合物部品への容易な加工性を与えるが、ＰＭＲ−１５の場合のような健康に有害なＭＤＡを含むことの制限を除く。
【０００７】
この従来法は、一般にヘキサメチレンＢＭＩ（ＨＭＤＡ−ＢＭＩ）をＢＭＩ樹脂系に導入するが、そのような添加が熱安定性を向上させるか、粘度を減じるか、またはタックを改善するかについて何も教示していない。確かにその技術は、脂肪族ＢＭＩ、例えばＨＭＤＡ−ＢＭＩの導入がＴｇを減じ、かくして適当でないことを示唆している。更に脂肪族ＢＭＩの樹脂系への添加によって、より多くの芳香族ＢＭＩが溶解し、かくしてアウトタイム（ｏｕｔ  ｔｉｍｅ）に対する損失なく樹脂に導入できること、一方で粘度を減じて、プレプレグの製造中の炭素繊維へ十分滲みこみさせうることについての教示はない。
【０００８】
ＢＭＩに関する他の改良は、ＢＤＡ−ＢＭＩとトルエンジアミンからの芳香族ビスマレイミドと２，２，４−トリメチルヘキサメチレンジアミン（ＴＭＨ−ＢＭＩ）に由来する脂肪族ビスマレイミドとの、ＭＤＡ−ＢＭＩ／ＴＤＡ−ＢＭＩ／ＴＭＨ−ＢＭＩ約５０／２５／１５の割合の共晶混合物として開示された、テクノへミー（Ｔｅｃｈｎｏｃｈｅｍｉｅ）による進歩である。これらの処方物は特許文献４及び５により詳しく記述されている。しかしながらこれらのいずれもが、熱安定性を向上させ、粘度を減じ、またはタックを改善するための脂肪族ＢＭＩの使用を開示していないし、示唆もしていない。
【０００９】
他の制限要因は、現在のＢＭＩ樹脂系固有の高粘度のために，熱可塑性物が現在のＢＭＩ樹脂系に溶解し得ないということである。現在のＢＭＩ樹脂系へ熱可塑性物有効量を溶解させると、得られる樹脂処方物は実際の適用範囲外の程度まで樹脂粘度が向上する。
【００１０】
現在のＢＭＩ樹脂処方物に対する他の制限は、それを複合物プレプレグ中へ導入したとき、ハニカムサンドイッチ部品を製造するのに適当な流動制御性にしばしば欠けることである。
【００１１】
ＢＭＩ樹脂の改良は、ＴＭＨ−ＢＭＩ、カボシル（Ｃａｂｏｓｉｌ）、及びポリイミド熱可塑性マトリミド（Ｍａｔｒｉｍｉｄ）５２１８の添加による流動制御性改善の研究であった。そのような系は、サイテック・エンジニアード・マテリアルズ社の提供するサイコム５２５０−４と呼ばれる低流動ＢＭＩ樹脂に基づくプレプレグ製品で商品化されている。しかしながらそのような系は最終複合物の高熱安定性に依然欠けている。ある技術はＴＭＨ−ＢＭＩが向上した粘性をもたらすはずであることを示唆したが、それはプレプレグの加工中、繊維に十分滲みこみ且つ十分なタックを有する材料を与えるほど粘度を低下させなかった。
【００１２】
ここに滲みこみ（ｉｍｐｒｅｇｎａｔｉｏｎ）はプレプレグ中に濡れていない繊維のないことに関する複合物プレプレグの性質であり、またスリットテーププレプレグの用途にとって特に重要である。スリットテーププレプレグ系は、一般に炭素繊維を効果的に結合させて自動化配置中の毛羽立ち（ｆｕｚｚｉｎｇ）を減じるために、十分に滲みこませることが必要である。そのようなことで、現在のＢＭＩはその高粘度のために炭素繊維プレプレグに十分に滲みこみえないという更なる制限要因を持つ。
【００１３】
現在のＢＭＩに基づく樹脂系は、ＢＭＩの３５−４６重量％が未溶解の個体の形で樹脂中にスラリーとして存在するから、十分滲みこみ難いことで知られている。すなわち、プレプレグの繊維を完全にぬらしうる繊維束の空隙を満たす液体樹脂は少ない。ＢＭＩ樹脂を含むプレプレグを完全に滲みこませるためには、高加工温度が必要である。これらの加工条件は、十分な滲みこみを保障するが、製造条件を困難にさせ且つ部品の製造中の自動テープ配置（ｌａｙ−ｕｐ）に低速を使用することが必要となるほどタックをひどく低下させる。固体のＢＭＩ粒子は、十分なタックを保証するために樹脂には必要であると教示されている。しかしながらより多くの固体粒子を使用すると、アウトタイムは、粘性が使用不能な程度まで低下するまでに、しばしば２日以下に短縮される。
【００１４】
本発明は、高温複合物に、増大したタックと減少した粘度を与えて、十分に滲みこんだＢＭＩ樹脂に基づくプレプレグを可能にすることによって、上記問題点の多くを解決する。更に減少した粘度は熱可塑性硬化剤の添加をも可能にする。本発明は、最終複合物の増大した機械的及び熱的性能を付与する。従って、本発明は、全体でより多くのＢＭＩを樹脂系に導入させること並びに弾性向上のために熱可塑性物を導入することを可能にする。
【００１５】
本発明のＢＭＩ樹脂系は、従来のものより高い温度での耐久性を有する。本発明は複合物の熱老化性の向上と配置（ｌａｙ−ｕｐ）中のタックの改善を提供する。本発明は、少なくとも約３４２℃のガラス転移温度Ｔｇを与え、高温の機械的性質がＰＭＲ−１５に同等であり、揮発物なしに硬化できる利点を持ち、有害な成分を含まず、そしてより低い粘度による樹脂注入法で使用する能力を提供する。これはＰＭＲ−１５に優る顕著な利点である。
【特許文献１】米国特許第４，１００，１４０号
【特許文献２】米国特許第５，００３，０１８号
【特許文献３】米国特許第５，７４７，６１５号
【特許文献４】米国特許第４，２１１，８６１号
【特許文献５】米国特許第４，２１１，８６０号
【発明の開示】
【００１６】
本発明は、脂肪族ビスマレイミド化合物の樹脂系における使用に関し、熱老化後の重量減少で測定されるようなミクロクラックの低減によって硬化された樹脂複合物系の熱安定性を向上させることである。
【００１７】
更に本発明は未溶解の固体ＢＭＩを有さないが、未溶解のＢＭＩ粒子を含むＢＭＩ樹脂処方物と同等の機械的性質を保持するＢＭＩ樹脂処方物を提供する。
【００１８】
本発明は脂肪族ＢＭＩ化合物を使用して、硬化した樹脂の性能を維持しつつ樹脂中の全ＢＭＩ含量を驚くほど増大させる。
【００１９】
更に本発明は炭素繊維系を十分に滲みこませるのに十分な低粘度を維持しつつ、ＢＭＩ樹脂処方物に向上した熱安定性を付与する。
【００２０】
本発明の好適な具体例は、液相及び固相、すなわち液相の脂肪族ＢＭＩ、及び芳香族ＢＭＩを含んでなる、但し芳香族ＢＭＩの約１−約４５％がスラリー混合温度において固相で存在する、ＢＭＩ樹脂系を提供する。
【００２１】
本発明の更に好適な具体例は、混合温度において液相だけ且つ実質的にモノマーである液相の脂肪族ＢＭＩを含んでなるＢＭＩ樹脂系を提供する。
【００２２】
本発明の更なる好適な具体例は、脂肪族ＢＭＩ約２−２０重量％、オレフィン性共反応物約２０−６０重量％及び芳香族ＢＭＩ約２０−８０重量％を含んでなり、但し樹脂が４５０°Ｆでの熱老化に対して改良された安定性を示す、ＢＭＩ樹脂を提供する。
【００２３】
より低い樹脂粘度は、ある未硬化樹脂の特性、例えば液体成形法における改良された加工性を改善する。またそれはＢＭＩプレプレグ及び接着剤の取り扱い性、例えばタック及びドレープ性も改善する。本発明によって提供されるより低い樹脂粘度は、未硬化の及び硬化樹脂の特性、例えば樹脂粘度を使用できない程度に維持しながら弾性を改善するために、溶解した及び粒状の熱可塑性物によって樹脂を改良するという更なる利点を有する。
【００２４】
驚くべきことに、ヘキサメチレンジアミンビスマレイミド（ＨＭＤＡ−ＢＭＩ）は酸化禁止剤及び粘度改変剤として好適であることが発見された。
【００２５】
従来法は、ＢＭＩの７１％以上の増量は推奨できないことを示唆している。脂肪族ＢＭＩは、更に一般的には芳香族ＢＭＩを代替した時硬化樹脂のＴｇをかなり低下させることが教示されている。しかしながら、ＨＭＤＡ−ＢＭＩの添加は、全ＢＭＩのパーセントが７０％を越えても、タックまたはタックの安定性の低下が見られない。より高割合のＢＭＩはＴｇをかなり向上させる。
【００２６】
更に脂肪族ＢＭＩが熱安定性を向上させることは教示されておらず、またそれはより低いＴｇ性のために熱安定性を低下するはずであるとされていた。しかしながら、ＨＭＤＡ−ＢＭＩは驚くことに樹脂の熱安定性を向上させ且つ熱老化中のミクロクラックを防止す
ることが発見された。
【００２７】
（発明の詳細な説明）
（定義）
「タック（ｔａｃｋ）」とは、プレプレグの層を一緒に積層する（ｐｌｙｉｎｇ）ときに必要とされる性質を意味し、また後段での複合物部品への圧縮及び熱成形のために複雑な部品にとって必要とされるようなプレプレグを一緒に接着した状態に保てる能力に関するものである。
【００２８】
「ドレープ性（ｄｒａｐｅ）」とは、プレプレグの層を一緒に積層するときに必要とされる性質を意味し、また複雑な部品にとって必要とされるプレプレグをための性能に関するものである。
【００２９】
「流動（ｆｌｏｗ）」とは、加工、硬化中におけるプレプレグの、最終複合物部品への樹脂移動を記述するものである。低流動はハニカムサンドイッチ複合物部品を製造するのに望ましい高粘度樹脂に関するものである。低流動はハニカム複合物部品を作るための硬化、加熱加工中において、樹脂を炭素繊維中に滞留せしめる。
【００３０】
低流動または高粘度は、典型的には非ニュートン流樹脂特性を向上させる流動改変剤、粘度向上剤、特に熱可塑性物、例えばカボシル（ｃａｂｏｓｉｌ）、チクソトロープによって達成される。
【００３１】
「基本樹脂（ｂａｓｅ  ｒｅｓｉｎ）」とは、ビスマレイミド樹脂に由来する及びそれを含む樹脂系を意味する。
【００３２】
「ビスマレイミド」または「ＢＭＩ」とは、密接に関連したナジシミド（ｎａｄｉｃｉｍｉｄｅ）も意味する。好適なビスマレイミドは、トルエンジアミン、脂肪族アミン、メチレンジアニリン、脂肪族ジアミン、イソフォロンジアミン、などのビスマレイミド及びナジシミドである。適当なビスマレイミドの更なる例は、米国特許第４，６４４，０３９号及び第５，００３，０１８号に開示されている。一般に、ビスマレイミドはアルケニルフェノールコモノマー、例えばＯ，Ｏ’−ジアリルビスフェノールＡ、Ｏ，Ｏ’−ジイソプロペニルビスフェノールＡ、アリルオイゲノール、アルケニルフェノキシベンゾフォンなどと共重合される。ＢＭＩ樹脂が主な熱硬化性樹脂の場合、低粘度のエポキシ樹脂、例えばビスフェノールＦエポキシまたはレゾルシノールに基づくエポキシを少量樹脂系に添加することがしばしば望ましい。
【００３３】
「禁止剤」とは、樹脂成分の反応性を減じる化合物を意味する。適当な禁止剤は技術的に公知であり、本発明は米国特許第５，９５５，５６６号に更に完全に記述されるような禁止剤の使用も包含する。
【００３４】
「触媒」とは、樹脂成分の反応を開始させる化合物を意味する。適当な触媒は技術的に公知であり、いくつかは米国特許第４，６４４，０３９号によりよく記述されている。
【００３５】
「液相成分」または「液体モノマー成分」とは、スラリー混合または混合工程温度において液体の反応性樹脂系成分を意味する。この反応性樹脂系成分は、唯一の反応性モノマー、同一のまたは異なる化学的機能性のいくつかの反応性モノマー、交叉硬化性（ｃｒｏｓｓ−ｃｕｒａｔｉｖｅ）モノマーまたはオリゴマー改変剤、或いはそのような成分のほかに、他の非反応性の補助成分、例えば可塑剤、充填剤、含量、熱可塑性強靭剤、レオロジー調整剤，増粘剤を含んでいてもよい。
【００３６】
本発明の未硬化の液体モノマー成分は低ガラス転移温度及び／または低軟化点を有するべきである。好ましくは、ガラス転移温度は約５℃またはそれ以下であるが、ある用途、例えばプレプレグ予熱器を備えた自動配置装置で使用するためにはそれより高いガラス転移温度も許容できる。いずれかの場合、最終樹脂系のガラス転移温度は、意図する使用温度以下少なくとも約２０−３０℃及び好ましくはそれ以下であるべきである。最も好ましくは、液体モノマー成分のガラス転移温度は−１０℃またはそれ以下である。
【００３７】
無数の可能性があるために、可能な液体モノマーを完全に表示することはできない。しかしながら次の種類の液体モノマーは典型的なものとして考慮できるが、限定するものでは
ない。
【００３８】
不飽和ポリエステルは適当な液体モノマーである。これらのポリマーはスラリー化温度で液体でなければならない。そのようなポリエステルは多塩基性酸と多官能性アルコールをエステル化することによって製造できるが、それらの少なくとも１つはエチレン性またはアセチレン性不飽和を含む。そのようなポリエステルは、最低の融点を有するために、しばしば酸とアルコールの混合物から合成される。そのような不飽和ポリエステルの例は、ハーマン・ベニッヒ｛Ｈｅｒｍａｎ  Ｂｏｅｎｉｇ｝著、「不飽和ポリエステル」（エルセビア、ニューヨーク）に見出すことができる。この種の多くの樹脂は、しばしば他の重合しうる種、例えばスチレンを含んで商業的に入手できる。
【００３９】
イソシアネートは適当な液体モノマーである。適当なイソシアネートの例は、トルエンイソシアネート、例えば２，４−及び２，６−トルエンジイソシアネート及びこれらの混合物、ジイソシアナトジフェニルメタン、例えば２，２’−、２，４’−、４，４’−、及び３，３’−ジイソシアナトジフェニルメタン、及びこれらの混合物、イソフォロンジイソシアネート、及びポリフェニレンポリメチレンポリイソシアネートである。
【００４０】
ビスマレイミド樹脂は適当な液体モノマー、特に２種またはそれ以上の共晶混合物であってよい。そのようなＢＭＩは商業的によく知られたもので、例えば無水マレイン酸と適当なジ−またはポリアミンの反応で製造できる。例えばトルエンジアミン、フェニレンジアミン、ジアミノジフェニルメタン、ジアミノジフェニルオキシド、ジアミノジフェニルスルフィド、ジアミノジフェニルスルホン、及びこれらの同族体のマレイミドも有用である。米国特許第４，１７５，１７５号、第４，６５６，２０８号、及びヨーロッパ特許第Ａ−０，１３０，２７０号に教示されているような、オキシド、スルフィド、スルホン、またはカルボニル基の介在するアミン末端ポリアリーレンオリゴマーのマレイミドも適当である。
【００４１】
ジ−及びポリアミンの脂肪族ＢＭＩ、例えばトリメチルヘキサンジアミン（ＴＭＨ−ＢＭＩ）、ヘキサンジアミン（ヘキサメチレンジアミンビスマレイミドまたはＨＭＤＡ−ＢＭＩ）、オクタンジアミン、デカンジアミン、１，４−ジアミノシクロヘキサン、及びイソフォロンジアミンに由来するものも適当である。
【００４２】
シアネート樹脂も適当な液体モノマーである。そのような樹脂はシアノーゲンハライドを芳香族ジ−またはポリオール、例えばレゾルシノール、ハイドロキノン、ジヒドロキシナフタレン、クレゾール系及びフェノール系ノボラック，及び種々のビスフェノールと反応させることによって製造される。そのようなシアネートの共晶混合物も液体モノマーとして適当である。
【００４３】
上述の液体モノマーは、本発明の実施に適当な種々の化学種を例示するのに役立つ。液体であって、スラリー混合温度において実質的に反応しないという必要条件に適する他の化学的官能基を有する他のモノマーは、同業者が容易に理解できるものである。
【００４４】
種々のモノマーの混合物も使用できる。そのような混合物の例は、エポキシ樹脂及びジ−またはポリフェノール；エポキシ樹脂及びシアネート樹脂；シアネート樹脂及びビスマレイミド樹脂、及びエポキシ樹脂及びイソシアネート樹脂を含む。すべてのそのような樹脂混合物は、スラリー混合温度において互いに可溶化できるべきであり、スラリーの混合及び混合温度において実質的に反応すべきでなく、また成分のいずれかが固体の場合、それらの成分はその成分の貯蔵温度で溶解度以上の検知できる量で、或いは未硬化樹脂系のガラス転移温度を許容できない程度まで上昇させるような程度で存在すべきでない。
【００４５】
液相成分の反応性モノマーは、それらが互いに反応しないが、それら同士のまたは他の系の成分との硬化時に反応するという共反応性であり、或いはそれらは硬化温度に達したときに互いに反応する交叉硬化性であってよい。しかしながら液体モノマー成分の反応性モノマーはスラリー混合工程中に実質的な程度で反応してはならず、或いは樹脂の予兆的な進行（ａｄｖａｎｃｅｍｅｎｔ）は起こってもよい。
【００４６】
強靱化剤（ｔｏｕｇｈｅｎｅｒｓ）、例えばＯ，Ｏ’−ジアリルビスフェノール及びＯ，Ｏ’−ジイソプロペニルビスフェノール、またはアリルフェノキシ、プロペニルフェノキシ、アリルフェニル及びプロペニルフェニル末端のオリゴマー強靱化剤は、ビスマレイミドを含む液体モノマーへ添加できる。他の成分も液体モノマーに添加できる。そのような他の改変剤が個体の場合、オリゴマー強靱化剤の場合のように、液相に含まれる量は改変剤の貯蔵温度での溶解度を認めうるほど越えないようにしなければならない。
【００４７】
「実質的な程度の反応」とは、樹脂系がフィルム接着剤の製造、フィルムのホットメルトプレプレグ化、溶融物からの繊維強化物への直接滲みこみに対してもはや適当でないほど進行しているような程度を意味する。これらの場合、樹脂はもはや本質的に熱可塑性でなく、すぐ上で確認した用途の１つを意図する場合に最終的な硬化が起こるような高融点の熱可塑性物であり、或いはホットメルトまたはフィルム滲みこみが可能でないような適当に昇温度で高粘度を有するものである。
【００４８】
「スラリー相溶性（ｓｌｕｒｒｙ  ｃｏｍｐａｔｉｂｌｅ）固体」とは、反応性の固体モノマーまたは熱可塑性強靱化剤を意味する。熱可塑性強靱化剤の場合、その熱可塑性物は硬化温度において可溶または不溶であってよい。可溶ならば熱可塑性物はスラリー混合温度以上の温度で溶解するであろうが、スラリー混合温度では溶解しない。あるいは、熱可塑性物はスラリー混合温度で実質的に可溶であってよいが、スラリー工程は最小量の熱可塑性物だけが溶解するような時間にわたって行ってよい。いずれの場合でも、該熱可塑性物はスラリー混合温度で固体でなければならない。
【００４９】
スラリー相溶性固体が反応性モノマーの場合、それは約２５０ダルトンより上の分子量を有し、好ましくは最終樹脂系中の反応性化学モノマーの大部分と同一の反応性官能基を有するであろう。
【００５０】
「スラリー混合工程温度」とは、混合が起こり且つ意図する固相成分を実質的に固相に維持する温度のいずれかを意味する。この温度は７０−２８０°Ｆ，好ましくは約１２０−約２００°Ｆ、最も好ましくは約１４０−１６０°Ｆであってよい。
【００５１】
「混合工程温度」とは、混合が起こり且つ樹脂混合物の実質的な単一液相を維持しうるいずれかの温度を意味し、同様に７０−２８０°Ｆ，好ましくは約１２０−約２００°Ｆ、最も好ましくは約１４０−１６０°Ｆであってよい。
【００５２】
「化学的に相溶である（ｃｈｅｍｉｃａｌｌｙ  ｃｏｍｐａｔｉｂｌｅ）」とは、反応性モノマーがスラリー混合工程温度または混合工程温度において他のモノマーと実質的な程度まで反応または「交叉硬化（ｃｒｏｓｓ−ｃｕｒｅ）」しないであろうという状態を意味する。好ましくは、化学的官能基は液体モノマーの大部分と同一である。化学的官能基が同一でないならば、スラリー相溶性固体は、これら個々の基の反応が共通して見られるにつれて、主たる液体モノマーと反応してはならない。スラリー相溶性固体と液体モノマーが同一の官能基を有する場合の系の例は、固体エポキシ樹脂の液体エポキシ樹脂へのスラリー混合または固体シアネート樹脂の液体シアネート樹脂へのスラリー混合を含む。個々の官能基が同一でない例は、固体ビスマレイミドの、エポキシ樹脂とジフェノールの混合物へのスラリー混合であろう。化学的に相溶性でない、すなわち本発明の範囲外であるスラリー相溶性固体の例は、エポキシ樹脂系の硬化剤として使用する場合のジアミノジフェニルスルホンまたはジアミノジフェニルケトンである。
【００５３】
「物理的に相溶性である（ｐｈｉｓｉｃａｌｌｙ  ｃｏｍｐａｔｉｂｌｅ）」とは、反
応性スラリー相溶性固体が硬化温度に等しいまたはそれ以下のある温度で全樹脂系に実質的に可溶でなければならないが、スラリー混合条件下に「実質的に可溶でない」ことを意味する。
【００５４】
「実質的に可溶でない」とは、スラリー混合工程中に液体モノマーに溶解する反応性モノマーのスラリー相溶性固体の量が、液体モノマーの成分としてすでに存在する同一のモノマーの量と組み合わさったときに、冷却中または貯蔵時に２０ｍμより上の寸法の粒子が生成するような全樹脂系中のその成分の貯蔵温度溶解度をかなり越えないことを意味する。好ましくは反応性モノマーのスラリー相溶性固体はスラリー混合条件下において実質的に不溶であるであろう。これは低混合温度、短混合時間、またはその両方のために実質的に何も溶解しないことを意味する。
【００５５】
例えばいくつかのビスマレイミド及びジアリルビスフェノールＡのようなコモノマーからなるビスマレイミド樹脂系において、液体モノマーはジアリルビスフェノールＡ、アルケニルフェノキシベンゾフォンなど、及びいくつかのビスマレイミドを溶液に含んでいてもよい。これらビスマレイミドの１つの更なる量が液体モノマー中にスラリー化されているならば、その添加された固体のビスマレイミドは実質的に溶解しないことが望ましい。しかしながら、冷却時にその粒状成分の溶解度がかなり越えない、すなわち約２０μｍ、好ましくは１０μｍ以上の寸法の結晶または結晶子（ｃｒｙｓｔａｌｌｉｔｅ）が実質的な数で生成しない限りにおいて、いくらかの溶解は許容できる。
【００５６】
本明細書に定義されるように反応性であるが、エポキシ樹脂系中でスラリー相溶性固体でない成分の例は、種々の芳香族ジアミン硬化剤、例えばジアミノジフェニルスルホン及びジシアンジアミドである。これらの化合物は「スラリー相溶性固体」であるために必要な分子量制限に適合せず、また液体モノマーの主たる部分と交叉硬化するであろう。そのような硬化剤は、本明細書で定義するごときスラリー相溶性固体もスラリー混合される限り、所望により液体モノマーとスラリー混合してもよい。本発明で定義するごときエポキシ系でスラリー相溶性固体でない成分の他の例は、たとえ高分子量であっても脂肪族ジアミンである。この理由は、これらの化合物が反応性が高すぎて、スラリー混合温度においても樹脂を望ましくなく反応進行させるからである。
【００５７】
スラリー相溶性固体でない可能性のある成分の他の例は、カルボキシル及びアミノ末端アクリロニトリル／ブタジエン／スチレン弾性体、例えばＢ．Ｆ．グッドリッチ・ケミカル社（Ｂ．Ｆ．Ｇｏｏｄｒｉｃｈ  Ｃｈｅｍｉｃａｌ  Ｃｏ．，オハイオ州クリーブランド市オークツリー通り６１００）の商品名ハイカー（ＨＹＣＡＲ）ＲＴＭゴムとして売られているような固体弾性体である。これらの弾性体は多くの系に不溶且つ不融であり、従って熱可塑性のスラリー相溶性固体でも、反応性モノマースラリー相溶性固体でもない。
【００５８】
「エポキシ樹脂」とは、約２つまたはそれ以上の官能基を有するエポキシ樹脂が適当であることを意味する。液体エポキシ樹脂の例は、多くの参考文献、例えばリー（Ｌｅｅ）及びネビル（Ｎｅｖｉｌｌｅ）著、「エポキシ樹脂ハンドブック」、マックグロ−ヒル社（ＭｃＧｒａｗ−Ｈｉｌｌ）及びメイ（Ｍａｙ）編、「エポキシ樹脂、化学と技術」、マーセル・デッカー（Ｍａｒｃｅｌ  Ｄｅｋｋｅｒ）、１９７３年に記述されている。これらの液体系には、ＤＧＥＢＡ及びＤＧＥＢＦ樹脂、より低分子量のフェノール系及びクレゾール系ノボラック樹脂、及びトリスグリシジルアミノフェノール（ｔｒｉｓｇｌｙｃｉｄｙｌ  ａｍｉｎｏｐｈｅｎｏｌ）樹脂が含まれる。これらの液体エポキシ樹脂及び少量の固体エポキシ樹脂、例えばテトラグリシジルメチレンジアニリン（ＴＧＭＤＡ）または他の個体エポキシ樹脂の混合物も有用である。この場合、固体エポキシ樹脂の量は、固体エポキシ樹脂の、残存液体モノマー中貯蔵温度溶解度をかなり越えず、または未硬化樹脂系のガラス転移温度が許容できないほど高温にまで上昇しないような量であるべきである。
【００５９】
スラリー温度においてエポキシに可溶で、反応性がないまたはほとんど反応しないエポキシ樹脂とエポキシ硬化剤の混合物も使用できる。そのような系の例は、種々のグリシジル官能性エポキシ樹脂の一つまたはそれ以上、及び芳香族アミン硬化剤、例えばジアミノジフェニルメタン、ジアミノジフェニルスルフィド、ジアミノジフェニルオキシド、及びジアミノジフェニルスルホン、特に後者を含むものである。しかしながらこれらの芳香族アミンのいくつかは固体であるので、それらには固体エポキシドを含む混合物と同じ制限が適用される。液体モノマー成分に溶解した固体硬化剤の量は、硬化剤の残存液体モノマー成分中貯蔵温度溶解度をかなり越えるべきでなく、未硬化樹脂系のガラス転移温度が許容できないほど上昇すべきでないような量であるべきである。
【００６０】
「オレフィン性共反応物」とは、米国特許第４，１００，１４０号及び第５，００３，０１８号に記述されているような共反応物、例えば２，２’−ジアリルビスフェノールＡ（ＤＡＢＡ）などを意味する。
【００６１】
「スラリー混合工程」とは、種々の条件下でのスラリー混合工程を意味する。好ましくはスラリー相溶性固体を常法で細かく粉砕し、適当な分散手段により更なる樹脂成分中へ分散させる。例えば固体は米国特許第４，６０７，０６９号に開示されているようにジェットミルで微粒子に粉砕したものでもよい。最も好ましくは固体を約２０μｍより下、好ましくは１０μｍより下の粒径まで粉砕する。ついでこの微粉砕した粒子を例えば高せん断混合機を用い、液体モノマー成分の反応性及び粘度に依存して、室温より下から２００℃より上までの範囲の温度で分散させる。
【００６２】
他に、スラリー相溶性固体を、５μｍから３μｍまでの寸法範囲の小さい粒子として液体モノマーに添加してもよい。この更なる寸法の低下は高せん断混合機を用いて達成できる。そのような高せん断寸法低減に適当な装置は、ＩＫＡマシネンバウ・ヤンケ・アンド・クンケ社（ＩＫＡ−Ｍａｃｈｉｎｅｎｂａｕ  Ｊａｎｋｅ  ａｎｄ  Ｋｕｎｋｅ，ＧＭＢＨ，独国バド・クルチンガー（Ｂａｄ  Ｋｒｕｚｉｎｇｅｒ）２  Ｄ−７８１２）製のルトラ‐ターラクス（ＵＬＴＲＡ−ＴＵＲＲＡＸ）ＲＴＭ混合機である。そのような高せん断混合機はかなりの熱を発生するから、固体が液体モノマーに溶解したり、時期尚早の反応が起こるほど高温にまでスラリー混合温度が上昇しないようにしばしば冷却が必要である。
【００６３】
固体成分が比較的鋭い液体モノマーへの溶解度曲線を有し且つ過飽和溶液を形成する傾向のない場合に可能な他のスラリー混合手段は、固体モノマーを別の容器で溶融し、そして高せん断下に冷却しつつそれを液体モノマーに添加することである。いくつかの系では、すべての成分を一緒に溶融し、高せん断下に混合しつつ冷却することさえ可能である。しかしながらこの方法は、得られる熱硬化性樹脂系が高々準安定状態にあり、過飽和成分の結晶化による予想外の形態変化が起こる可能性を持つために、適当ではない。この技術を用いる液体モノマーの温度は、混合が終了したときにスラリー相溶性固体の固化温度以下でなければならない。そのような場合、「スラリー混合温度」は、その後者の温度である。
【００６４】
いずれにしても、スラリー混合工程後、得られる樹脂系は液体モノマーを含む連続相とスラリー共存固体の大部分を約５０μｍより下、好ましくは２０μｍより下、最も好ましくは１０μｍより下の平均寸法を有する粒子形で含む不連続（固体）相からなる。
【００６５】
「熱可塑性物」とは、好適なエンジニアリング熱可塑性物、例えばポリイミド、ポリエーテルイミド、ポリエステルイミド、ポリスルフィド、ポリスルホン、ポリフェニレンオキシド、ポリエーテルスルホン、ポリエーテルケトン、ポリエーテルエーテルケトン、ポリエーテルケトンケトン、ポリケトンスルホン、及び同様のポリマーを意味する。そのような熱可塑性物は好ましくは１５０℃より高い、好ましくは２５０℃より高いガラス転移温度を有する。
【００６６】
（処方物）
本発明は、脂肪族ＢＭＩモノマーをＢＭＩ基本樹脂系に導入して、硬化後のＴｇを低下させず且つ未硬化のＴｇ及び粘度を低下させつつ、熱老化後の減少重量損失で測定されるような硬化複合物構造体の耐ミクロクラック形成を改善する処方物を含む。この低下した未硬化のＴｇは、手動または自動加工法による複雑な形のプレプレグへの加工を助成する。
【００６７】
最適な脂肪族ＢＭＩは、驚くべきことに未硬化樹脂の最適粘度を低下させるためにオリゴマーを本質的に含んでいない。
【００６８】
好適な脂肪族ＢＭＩは樹脂処方物の約４０重量％まで、好ましくは２−２０重量％、最も好ましくは約５−約１０重量％の量のＨＭＤＡ−ＢＭＩである。他の好適な脂肪族ＢＭＩは本質的にオリゴマーを含まない実質的にモノマーのＴＭＨ−ＢＭＩである。
【００６９】
本発明は、好ましくは芳香族ＢＭＩ、好ましくは例えばＭＤＡ−ＢＭＩまたはＴＤＡ−ＭＢＩと組み合わせて使用される。米国特許第５，００３，０１８号及び５，７４７，６１５号は、芳香族ＢＭＩのいくらかまたはすべてを粉砕し、これを微粒子として樹脂組成物に添加するスラリー混合法を完全に開示している。このとき脂肪族ＢＭＩは液相成分の一部である。
【００７０】
本発明は、処方物に導入できる芳香族ＢＭＩの全量をより高くすることを可能にする。芳香族ＢＭＩは樹脂処方物の約２０−約９０重量％またはそれ以上、好ましくは５０−９０重量％、最も好ましくは約６０−約７５重量％であってよい。
【００７１】
更に本発明は、７０重量％より下の、好ましくは約５０重量％より下の固体芳香族ＢＭＩモノマーをスラリー混合することを可能にする。
【００７２】
処方物に混合される芳香族ＢＭＩモノマーは少なければ少ないほど、タック安定性は良好である。更に自動配置は、乾燥繊維及び低滲みこみが原因の毛羽立ちが減るために改善される。
【００７３】
樹脂液体部分の脂肪族ＢＭＩモノマーの更なる利点は、未硬化の樹脂に「弾性」を付与する高分子量熱可塑性物の使用を可能にすることである。本発明では、約１−約２０重量％、好ましくは１−約５重量％の量で熱可塑性物の添加が可能である。
【００７４】
本発明はいずれのＢＭＩ樹脂系にも適用できて、その取り扱い性を改善することができる。この化学物は、取扱い特性を減ずることなく、硬化後のＴｇ及び熱的性質を向上させることのできるエポキシ及び他の樹脂系をも改良することができる。
【００７５】
（特性）
図１及び２はＢＭＩ樹脂及び標準的エポキシ樹脂を用いて作った複合物の機械的性質を例示する。多くの複合物は用いた樹脂とは無関係に同様の繊維に支配された性質を示すけれど、マトリックス樹脂は供用温度及び耐損傷性で異なる。図１及び２は、実施例８で例示するような広く使用されているＢＭＩ、すなわちサイコム５２５０−４から作った複合物及びエポキシ樹脂から作った複合物の機械的性質を比較する。
【００７６】
供用（ｓｅｒｖｉｃｅ）温度は完全に水分で飽和された試料のオープン‐ホール（ｏｐｅｎ−ｈｏｌｅ）圧縮（ＯＨＣ）強度が３１０−２０７ＭＰａという標準的な測定値から下降する温度としてしばしば定義される。しかしながら複合物の供用温度についての工業
的標準測定法はない。
【００７７】
図１は、ＢＭＩがすべての供用温度においてエポキシよりも高いＯＨＣを与える。この図は少なくとも１７７℃の供用温度値を有する標準的なＢＭＩのＯＨＣ値をエポキシのＯＨＣ値と比較する。このＯＨＣデータは圧縮強度に対して設計された部品がエポキシよりもＢＭＩにおいて軽量であり、或いはより大きな安全性の範囲を有することを示す。
【００７８】
図２はＢＭＩ樹脂に基づく複合物が中靱性のエポキシに等しい耐損傷性を与えることを例示する。この図は１５００インチ‐ポンド／インチで衝撃後の耐損傷圧縮性に関してＢＭＩ樹脂をエポキシ樹脂と比較する。
【００７９】
中靭性は約２０７ＭＰａの衝撃（ＣＡＩ）後の残存圧縮強度で定義される。この耐損傷性値は多くの用途に対して適当であると考えられる。中靭性エポキシは耐損傷性及び湿式昇温度機械性のバランスが良好であるけれど、供用温度は一般に９３−１２１℃に制限される。最近、航空宇宙工業は「中靭性エポキシ」を新規用途の基準として使用することを言及した。
【００８０】
図３は熱／湿式条件での室温圧縮及び曲げ強度に関して本発明のＢＭＩを例示する。２４６℃（湿式）において、両試験における維持力（ｒｅｔｅｎｔｉｏｎ）は５０％以上であった。これは少なくとも２４６℃（湿式）における使用能力を示す。航空宇宙工業は、昇温度／湿式（湿度飽和）において最小３５％の機械的性質の維持力がその温度での使用で許容できるとして受け入れた。しかしながら湿式Ｔｇデータは正確に測定するのがしばしば困難であり、図３に例示する曲げモジュラスの高維持力はほとんど下降せず、湿式Ｔｇが２４６℃（湿式）以上であることを示す。
【００８１】
図４は本発明のＢＭＩの乾式Ｔｇが標準的ＢＭＩ及びＰＭＲ−１５樹脂系よりも高いことを示す。この図は本発明のＢＭＩ（実施例１１）を標準的なＢＭＩ樹脂（実施例８）及びＰＭＲ−１５樹脂の乾式Ｔｇと比較している。
【００８２】
図５は本発明のＢＭＩで作った複合物の、熱衝撃後の磨いた断面を示す。示されるように、ミクロクッラクは起こっていない。
【００８３】
耐久性の一つの尺度は空気中での昇温度老化における耐酸化性である。重量損失の機構は最も外側の層が老化中に酸化されることである。従来法のＢＭＩ樹脂からなる複合物の場合、この重量損失は約１７７℃以上で気になりはじまることが分かった。本発明の適用物は２３２℃及びそれ以上である。この工業的な標準最高重量損失は２％である。
【００８４】
図６は本発明のＢＭＩの複合物（実施例１１）に対して、２３２℃で２０００時間の熱老化後の重量損失が丁度２％であることを示す。従来法のＢＭＩ（サイコム５２５０−４）（実施例８）の重量損失は約２．８％である。実施例１０はいずれの脂肪族ＢＭＩを含まないＢＭＩ複合物試料を使用した。試料は空気循環炉において２３２℃で老化させ、重量損失、Ｔｇ変化及び断面を５００、１０００、及び２０００時間で評価した。
図６からは、従来法のエポキシ樹脂が良好な耐熱老化性を与えるが、Ｔｇは必要値よりも低いことが分かる。脂肪族ＨＭＤＡ−ＢＭＩを有さないＢＭＩは高いＴｇを与えるが、貧弱な耐熱老化性を示した。本発明のＢＭＩ樹脂は驚くべきことに、より高いＴｇを与え、一方で依然として良好な耐熱老化性を提供した。
【００８５】
このデータは、本発明の高温性能がＰＭＲ−１５に近いことを示唆する。本発明のＢＭＩに基づく樹脂複合物は、同等の機械的性質を維持しつつ、標準的なＢＭＩよりも高い熱安定性を有する複合物製品を与える。
【００８６】
本発明での硬化サイクル実験は、本発明の高温性能を更に例示する。予想される必要供用温度は２３２℃以上である。
【００８７】
図８は標準的なＢＭＩ樹脂に基づく複合物と本発明のそれの機械的性質を、２つの異なる後硬化（２３２℃／６時間及び２６６℃／６時間）で比較する。この機械的性質は室温２３２℃／湿式で試験した。本発明の樹脂系の最初の硬化は約１９１℃／６時間で従来法のＢＭＩと同様であった。
【００８８】
本発明に基づく複合物の２６６℃／６時間後硬化における機械的性質は２３２℃／６時間よりも良好であることが分かった。
【００８９】
図８は本発明の物の２３２℃（湿式）機械的性質が標準的な４５０°Ｆでの後硬化において従来法のＢＭＩ樹脂に基づく複合物のそれのほとんど２倍であった。曲げ強度は昇温度における圧縮面での降伏に支配され、従って圧縮強度に対する優秀なスクリーン試験である。この試験において、本発明は従来法によるＢＭＩの２倍以上の曲げ強度を示した。
【００９０】
本発明の更なる利点の１つは、その低粘度によるＲＴＭ（樹脂トランスファー成形）の可能性である。
【００９１】
本発明のＢＭＩ樹脂は、標準的なＢＭＩ樹脂よりも約１００°Ｆ高い乾式Ｔｇを示す。また本発明は標準的なＢＭＩと比べて、４５０°Ｆ／湿式において約４０−４５％高いＳＢＳ及び４５−７５％高い曲げ強度も示す。室温ＳＢＳは標準的な製品よりも１ｋｓｉ低いに過ぎなかった。また４５０°Ｆでの熱衝撃（５回サイクル）後のパネルにはいずれにもミクロクラックがなかった。
【００９２】
本発明を以下の実施例を参照にして例示する。
【００９３】
［実施例］
以下の実施例において、ＴｇはＴＡインスツルメンツ（Ｉｎｓｔｒｕｍｅｎｔｓ）社製ＤＭＡ２９８０型ダイナミック・メカニカル分析機により５℃／分及び１Ｈｚで測定した貯蔵モジュラスの勾配変化で測った。
【００９４】
プレプレグはサイテック・エンジニアード・マテリアルズのアナハイム工場においてＴ６５０−３５  ３Ｋ−８ＨＳまたは２ｘ２ツウィル（Ｔｗｉｌｌ）により製造した。硬化樹脂含量は公称３２％及び３５％であった。
【００９５】
パネルは種々の硬化サイクルを用いて高温、高圧のオートクレーブで製造した。製造したパネルは０．０１−０．０１５インチの標的（ｔａｒｇｅｔ）ＣＰＴを有する。
【実施例１】
【００９６】
実験はＢＭＩ−Ｈの変わりにＨＭＤＡ−ＢＭＩを使用したときに起こる粘度の低下を評価して行った。結果はＨＭＤＡ−ＢＭＩをより多く含む混合物が、より少ないＨＭＤＡ−ＢＭＩの混合物の１０００００ポイズに対して８８８３ポイズの粘度を持つことを示した。
【００９７】
アルミニウム混合缶においてマトリミド５２９２Ｂ  １３８．６３ｇを１６０°Ｆで添加することにより第１の処方物を製造した。次に１，４−ナフトキノン０．５６ｇを樹脂に混合した。温度を２３５°Ｆまで上昇させ、ＨＭＤＡ−ＢＭＩ２７．７２ｇ及びＭＤＡ−ＢＭＩ１３３．０８ｇを樹脂に溶解させた。樹脂は１００％均質になり、溶解していた。この樹脂を室温まで冷却した。
【００９８】
未硬化の純樹脂について、次の設定のＡＲＥＳ−３レオメータを用いて室温（２７℃）粘度を測定した：平行プレート、直径２５ｍｍのプレート、間隙．５ｍｍ、回転頻度１０ラジアン／秒、ストレイン５０％、時間１０分間。室温粘度は１０００００ポイズであった。
【００９９】
アルミニウム混合缶においてマトリミド５２９２Ｂ  １３８．６３ｇを１６０°Ｆで添加することにより第２の処方物を製造した。次に１，４−ナフトキノン０．５６ｇを樹脂に混合した。温度を２３５°Ｆまで上昇させ、ＨＭＤＡ−ＢＭＩ５５．４４ｇ及びＭＤＡ−ＢＭＩ１０５．３６ｇを樹脂に溶解させた。樹脂は１００％均質になり、溶解していた。この樹脂を室温まで冷却した。
【０１００】
この室温粘度を第１の処方物と同一の方法で測定した。それは８８８３ポイズであった。
【実施例２】
【０１０１】
複合物にした３つの樹脂混合物の実験において、５％ＨＭＤＡ−ＢＭＩを用いた処方物はより良好な機械的性質を持つことが分かった。３つの混合物における唯一の相違は、ＢＭＩをＨＭＤＡ−ＢＭＩの５％及び１０％で置き換えたことである。この機械的結果は、５％改変がＢＭＩ−Ｈだけの処方物よりもわずかに昇温度での機械的性質を低下させるに過ぎないということを示す。
【０１０２】
１０ガロンのマイヤー（Ｍｙｅｒ）混合機において、マトリミド５２９２Ｂ７．５ポンドを１６０°Ｆで添加することにより第１の処方物を作った。次に１，４−ナフトキノン１３．６ｇを樹脂に混合した。温度を２００°Ｆまで上昇させ、ＨＭＤＡ−ＢＭＩ（粒径＜２０μｍ  ９０％）２２．４７ポンドを樹脂にスラリー混合した。この樹脂を室温まで冷却した。最終樹脂系を、シリコーンを塗布した剥離紙上にコーティングし、カーボン／グラファイトプレプレグを製造するために使用した。
【０１０３】
このプレプレグ８層を一緒に積層することによって積層物を作った。これをオートクレーブにより８５ｐｓｉ、３７５°Ｆで６時間硬化させた。ついで炉中５１０°Ｆで６時間、自由放置の後硬化を完結した。
【０１０４】
Ｔｇを、ＴＡインスツルメンツ社製ＤＭＡ２９８０型ダイナミック・メカニカル分析機により５℃／分及び１Ｈｚで測定される貯蔵モジュラスの勾配変化で測った。Ｔｇは６６２°Ｆであった。
【０１０５】
ＡＳＴＭ２３４４−９８法により、室温乾式（ＲＴＤ）及び４７５°Ｆ湿式（４日沸騰水）でショート・ビーム（ｓｈｏｒｔ  ｂｅａｍ）せん断（ＳＢＳ）試験を行った。試料の大きさは０．２５インチｘ０．０８６インチで、スパンと深さの比は４：１であった。このＳＢＡ強度はＲＴＤに対して８．７ｋｓｉ及び４７５°Ｆ湿式に対して４．２ｋｓｉであった。
【０１０６】
１０ガロンのマイヤー混合機において、マトリミド５２９２Ｂ７．５ポンドを１６０°Ｆで添加することにより第２の処方物を作った。次に１，４−ナフトキノン１３．６ｇを樹脂に混合した。温度を２３５°Ｆまで上昇させ、ＨＭＤＡ−ＢＭＩ１．５ポンドを樹脂にスラリー溶解させた。この樹脂は１００％均質であり、この段階で溶解した。温度を１８０°Ｆまで低下させ、ＨＭＤＡ−ＢＭＩ（粒径＜２０μｍ  ９０％）２０．９７ポンドを樹脂にスラリー混合した。この樹脂を室温まで冷却した。最終樹脂系を、シリコーンを塗布した剥離紙上にコーティングし、カーボン／グラファイトプレプレグを製造するために使用した。このプレプレグから、第１の処方物と同じように積層物を製造した。
【０１０７】
Ｔｇ及びＳＢＳ強度を第１の処方物と同じようにして測定した。Ｔｇは６８１°Ｆで、ＳＢＳはＲＴＤに対して９．５ｋｓｉ及び４７５°Ｆ湿式に対して４．１ｋｓｉであった。
【０１０８】
この第２の処方物からの機械的結果は、ＨＭＤＡ−ＢＭＩを用いる５％改変がＢＭＩ−Ｈだけの処方物と比べて昇温度の機械的性質を低下させなかった。
【０１０９】
１０％ＨＭＤＡ−ＢＭＩを用いた第３の処方物も製造したが、得られる複合物の試験はわずかに低下した機械的性質を示した。
【実施例３】
【０１１０】
ＨＭＤＡ−ＢＭＩを用いて混合した樹脂処方物をフィルムにし、プレプレグを製造した。このプレプレグ材料は良好な粘性を有し、ＨＭＤＡ−ＢＭＩを有さず、ＢＭＩ−Ｈだけを含む処方物よりも容易に粘性の損失少なく滲みこんだ。このアウトライフ（ｏｕｔ−ｌｉｆｅ）はＨＭＤＡ−ＢＭＩを有さず、ＢＭＩ−Ｈだけを含む材料と同様であった。
【０１１１】
アルミニウム混合缶において、マトリミド５２９２Ｂ６２５ｇを１６０°Ｆで添加することにより処方物を作った。次に１，４−ナフトキノン２．５ｇを樹脂に混合した。温度を２５５°Ｆまで上昇させ、ＨＭＤＡ−ＢＭＩ  ７５ｇ及びＭＤＡ−ＢＭＩ５９７．５ｇを樹脂に溶解した。この樹脂は１００％均質であり、この段階で溶解していた。温度を１８０°Ｆまで低下させ、ＨＭＤＡ−ＢＭＩ（粒径＜２０μｍ  ９０％）１１５０ｇを樹脂にスラリー混合した。この樹脂を室温まで冷却した。最終樹脂系を、シリコーンを塗布した剥離紙上にコーティングし、カーボン／グラファイトプレプレグを製造するために使用した。プレプレグは良好な粘性とドレープ性及び粘性安定性を有した。
【実施例４】
【０１１２】
下記の表に示す３つの処方物を標準的な方法で製造した。ついで標準的な方法でこれから複合物を製造し、次いで試験した。
【０１１３】
処方物１はサイテック・エンジニアード・マテリアルズからサイコム５２５０−４として入手できる液体ＢＭＩを含まないＢＭＩに基づくプレプレグであった。
【０１１４】
処方物２はサイテック・エンジニアード・マテリアルズからサイコム５２５０−４ＬＦとして入手できる液体ＴＭＨ−ＢＭＩを含むＢＭＩに基づくプレプレグであった。
【０１１５】
処方物３は、アルミニウム混合缶において、マトリミド５２９２Ｂ８３７ｇを２００°Ｆで添加することにより処方物を作った。次に１，４−ナフトキノン３ｇを樹脂に混合した。温度を２８０°Ｆまで上昇させ、ウルテム（Ｕｌｔｅｍ）１０００Ｐ  １２１０ｇを樹脂に溶解した。温度を２３５°Ｆまで低下させ、ＨＭＤＡ−ＢＭＩ  ３００ｇ及びＭＤＡ−ＢＭＩ５９７．５ｇを樹脂に溶解させた。この樹脂は１００％均質であり、この段階で溶解していた。温度を１８０°Ｆまで低下させ、ＴＤＡ−ＢＭＩ１１５０１５．３３ｇ及びＭＤＡ−ＢＭＩ２９．６７ｇを樹脂にスラリー混合した。この樹脂を、予混合物（マトリミド５２９２Ｂ９５％及びＴＰＰ５％）９０ｇの添加により触媒反応させた。この樹脂を室温まで冷却した。最終樹脂系を、シリコーンを塗布した剥離紙上にコーティングし、公称樹脂含量３５％でＩＭ７繊維上カーボン／グラファイトプレプレグを製造するために使用した。
【０１１６】
積層物をこのプレプレグから製造し、８５ｐｓｉ、３７５°Ｆのオートクレーブ中で６時間硬化させた。炉中４４０°Ｆで６時間、自由放置の後硬化を完結した。
【０１１７】
処方物３のプレプレグの粘性、樹脂タンデルタ（ｔａｎ  ｄｅｌｔａ）、及び積層物の機械的性質（Ｔｇ、ＣＡＬ、ＯＨＣ、及びＥＤＳ）の結果は、表１に報告するような２つの標準的な製品（サイコム５２５０−４及びサイコム５２５０−４ＬＦ）に匹敵した。
【０１１８】
接触によりプレプレグの粘性を測定した。粘性にはリヒャート（ｌｉｃｈｅｒｔ）スケールを使用した（５は高粘性、０は粘性なし）。
【０１１９】
ＴｇはＴＡインスツルメンツ社製ＤＭＡ２９８０型ダイナミック・メカニカル分析機により５℃／分及び１Ｈｚで測定したタンデルタのピークで採った。湿式Ｔｇの結果は沸騰水中４日間で調整した。
【０１２０】
室温（２７℃）タンデルタは、次の設定のＡＲＥＳ−３レオメータを用いて未硬化の純樹脂について測定した：平行プレート、直径２５ｍｍのプレート、間隙．５ｍｍ、回転頻度１０ラジアン／秒、ストレイン５０％、時間１０分間。
【０１２１】
衝撃後の圧縮（ＣＡＩ）値を、サクマ（ＳＡＣＭＡ）ＳＲＭ０２Ｒ９４試験法を用い、１５００インチ‐ポンド／インチの力衝撃で測定した。
【０１２２】
オープン‐ホール圧縮（ＯＨＣ）の結果はサクマ（ＳＡＣＭＡ）ＳＲＭ０２Ｒ９４試験法を用いて測定した。
【０１２３】
端部剥離強度（ＥＤＳ）結果は、ＳＰＴＰＴ０１−Ａの４．２７試験法を用いて測定した。
【０１２４】
【表１】
2008530300.tif 000003
【０１２５】
処方物３は１日後で最良の粘性値を示した。また処方物３はＨＭＤＡ−ＢＭＩのない処方物に同等のまたはそれ以上の機械的性質を示した。
【実施例５】
【０１２６】
実施例２の第２の処方物で記述したような本発明の基本ポリマーを含むプレプレグから複合物積層物を作り、２３２℃、１０サイクルの熱衝撃に供した。この１サイクルは室温（２４℃）の試料を２３２℃の炉に３０分間置き、ついで試料を室温に３０分間取り出すことからなった。クーポンを磨き、顕微鏡で検査した。ミクロクラックはなかった（図５）。
【実施例６】
【０１２７】
アルミニウム混合缶において、マトリミド５２９２Ｂ１５０ｇを室温で添加することにより処方物を作った。温度を１２１℃まで上昇させた。次に１，４−ナフトキノン水和物１ｇ及び芳香族ＢＭＩ２９０ｇを混合物に溶解した。この混合物は１００％均質であり、この段階で溶解していた。温度を７１℃まで低下させ、芳香族ＢＭＩ粒子（９０％＜２０μｍ）４６０ｇを混合物にスラリー混合した。最終樹脂系を、シリコーンを塗布した剥離紙上にコーティングし、カーボン／グラファイトプレプレグを製造するために使用した。
【０１２８】
このプレプレグ８層を一緒に積層して積層物を製造した。これを８５ｐｓｉ、３７５°Ｆのオートクレーブ中で６時間硬化させた。炉中５１０°Ｆにおいて、自由放置の後硬化を完結した。
【０１２９】
積層物を４“ｘ４”の試料に切断し、４５０°Ｆの炉に２０００時間入れた。試料を老化前後で秤量して重量損失を決定した。重量損失は４．８％であった。積層物の断面を磨くと、部品の厚さにわたるミクロクラックと酸化がはっきりした。
【実施例７】
【０１３０】
アルミニウム混合缶において、マトリミド５２９２Ｂ１５０ｇを室温で添加することにより処方物を作った。温度を１２１℃まで上昇させた。次に１，４−ナフトキノン水和物１ｇ、ＨＭＤＡ−ＢＭＩ５０ｇ、及び芳香族ＢＭＩ２４０ｇを混合物に溶解した。この混合物は１００％均質であり、この段階で溶解していた。温度を７１℃まで低下させ、芳香族ＢＭＩ粒子（９０％＜２０μｍ）４６０ｇを混合物にスラリー混合した。最終樹脂系を、シリコーンを塗布した剥離紙上にコーティングし、カーボン／グラファイトプレプレグを製造するために使用した。
【０１３１】
このプレプレグ８層を一緒に積層して積層物を製造した。これを８５ｐｓｉ、３７５°Ｆのオートクレーブ中で６時間硬化させた。炉中５１０°Ｆにおいて、自由放置の後硬化を完結した。
【０１３２】
積層物を４“ｘ４”の試料に切断し、４５０°Ｆの炉に２０００時間入れた。試料を老化前後で秤量して重量損失を決定した。重量損失は２．２％であった。積層物の断面を磨くと、積層物の上面及び下面にだけにミクロクラックと酸化が見えた。
【実施例８】
【０１３３】
積層物を実施例７に従って製造した。ガラス転移温度（Ｔｇ）を、ＴＡインスツルメンツ社製ＤＭＡ２９８０型ダイナミック・メカニカル分析機により５℃／分及び１Ｈｚで測定した。Ｔｇのデータは貯蔵モジュラス曲線からの開始温度である。この材料のＴｇは６５０°Ｆであった。
【０１３４】
ＡＳＴＭ２３４４−９８法により、ショート・ビームせん断（ＳＢＳ）試験を行った。試料の大きさは０．２５インチｘ０．０８６インチで、スパンと深さの比は４：１であった。このＳＢＡ強度は７０ＭＰａであった。
【実施例９】
【０１３５】
アルミニウム混合缶において、マトリミド５２９２Ｂ４００ｇを室温で添加することにより処方物を作った。温度を１２１℃まで上昇させ、芳香族ＢＭＩ２００ｇを混合物に溶解した。この混合物は１００％均質であり、この段階で溶解していた。温度を７１℃まで低下させ、芳香族ＢＭＩ粒子（９０％＜２０μｍ）４００ｇを混合物にスラリー混合した。最終樹脂系を、シリコーンを塗布した剥離紙上にコーティングし、カーボン／グラファイトプレプレグを製造するために使用した。
【０１３６】
このプレプレグ８層を一緒に積層して積層物を製造した。これを８５ｐｓｉ、３７５°Ｆのオートクレーブ中で６時間硬化させた。炉中５１０°Ｆにおいて、自由放置の後硬化を完結した。
【０１３７】
Ｔｇ及びＳＢＳを実施例８と同一の方法で測定した。この材料に対してＴｇは６００°Ｆ、ＳＢＳ強度は４９ＭＰａであった。
【実施例１０】
【０１３８】
アルミニウム混合缶において、マトリミド５２９２Ｂ４００ｇを室温で添加することにより処方物を作った。温度を１２１℃まで上昇させ、芳香族ＢＭＩ６００ｇを混合物に溶解した。この混合物は１００％均質であり、この段階で溶解していた。最終樹脂系を、シリコーンを塗布した剥離紙上にコーティングし、カーボン／グラファイトプレプレグを製造するために使用した。このプレプレグは粘性もドレープ性も有さなかった。
【実施例１１】
【０１３９】
アルミニウム混合缶において、マトリミド５２９２Ｂ４００ｇを室温で添加することにより処方物を作った。温度を１２１℃まで上昇させ、ＨＭＤＡ−ＢＭＩ１００及び芳香族ＢＭＩ５００ｇを混合物に溶解した。この混合物は１００％均質であり、この段階で溶解していた。最終樹脂系を、シリコーンを塗布した剥離紙上にコーティングし、カーボン／グラファイトプレプレグを製造するために使用した。このプレプレグは良好な粘性とドレープ性を示した。
【実施例１２】
【０１４０】
複合物プレプレグを実施例６に従って製造した。この材料は粘性もドレープ性もなかった。
【実施例１３】
【０１４１】
複合物プレプレグを実施例７に従って製造した。この材料は良好な粘性とドレープ性を示した。
【図面の簡単な説明】
【０１４２】
【図１】図１は標準的なＢＭＩのＯＨＣ値と標準的なエポキシ樹脂系のＯＨＣ値とを比較する。
【図２】図２は標準的なＢＭＩと標準的なエポキシ樹脂系の衝撃後の圧縮による損傷耐性を例示する。
【図３】図３は本発明の室温圧縮と曲げ強度を例示する。
【図４】図４は従来法のＢＭＩ系、本発明の系及びＰＭＲ−１５系で成形した複合物の乾式Ｔｇを比較する。
【図５】図５は熱衝撃老化試験後にミクロクラックを示さない本発明から作った複合物の磨いた断面を例示する。
【図６】図６はＰＭＲ−１５、本発明、及び従来法のＢＭＩ系に対する２３２℃、２０００時間後の重量損失を比較する。
【図７】図７は本明細書で議論する種々の化合物の化学処方物を例示する。
【図８】図８は標準的な樹脂に基づく複合物と本発明のものの、２つの異なる後硬化（２３２℃／６時間及び２６６℃／６時間）における機械的性質を比較する。
【図１】
2008530300.tif 000004
【図２】
2008530300.tif 000005
【図３】
2008530300.tif 000006
【図４】
2008530300.tif 000007
【図５】
2008530300.tif 000008
【図６】
2008530300.tif 000009
【図７】
2008530300.tif 000010
【図８】
2008530300.tif 000011
【国際調査報告】
2008530300.tif 000012
2008530300.tif 000013
2008530300.tif 000014